(57)【要約】【課題】編物でありながら適度なハリ、コシ感を有し、仕立て映え性に優れると共に、通気性、ストレッチ性、防透性、形態安定性に優れ、製造も容易なシングル丸編地を提供する。【解決手段】ループ密度が４５００個／６．４５ｃｍ2以上、１５０００個／６．４５ｃｍ2以下であり、ポリブチレンテレフタレート及び／またはポリトリメチレンテレフタレートを含むポリエステル系合成繊維が１〜２本と、ポリブチレンテレフタレート及びポリトリメチレンテレフタレートを含まない繊維が１〜５本とが交互に繰り返し編成されており、前記ポリブチレンテレフタレート及び／またはポリトリメチレンテレフタレートを含むポリエステル系合成繊維のカバーファクターが１．３以上、２．７以下である。【選択図】なし【特許請求の範囲】
【請求項１】
ループ密度が４５００個／６．４５ｃｍ2以上、１５０００個／６．４５ｃｍ2以下であり、
ポリブチレンテレフタレート及び／またはポリトリメチレンテレフタレートを含むポリエステル系合成繊維が１〜２本と、ポリブチレンテレフタレート及びポリトリメチレンテレフタレートを含まない繊維が１〜５本とが交互に繰り返し編成されており、
前記ポリブチレンテレフタレート及び／またはポリトリメチレンテレフタレートを含むポリエステル系合成繊維のカバーファクターが１．３以上、２．７以下であることを特徴とするシングル丸編地。
【請求項２】
前記ポリブチレンテレフタレート及び／またはポリトリメチレンテレフタレートを含むポリエステル系合成繊維が形成するニット編目の割合が３０〜９０％の範囲であることを特徴とする請求項１に記載のシングル丸編地。
【請求項３】
酸化チタン含有量が１．５重量％以上、２０重量％以下の合成繊維マルチフィラメントを２０重量％以上含むことを特徴とする請求項１または２に記載のシングル丸編地。
【請求項４】
ウォッシュ＆ウェア性が４級以上であることを特徴とする請求項１〜３のいずれか一項に記載のシングル丸編地。
【請求項５】
ドレープ係数が０．１８以上、０．４０以下であることを特徴とする請求項１〜４のいずれか一項に記載のシングル丸編地。
【発明の詳細な説明】
【技術分野】
【０００１】
本発明は、シングル丸編地に関する。
【背景技術】
【０００２】
従来、主にビジネスシーンに用いられるシャツには織物が用いられてきた。織物は織目が緻密でハリ、コシ感があることから、縫製品とした場合に仕立て映え性に優れるという利点がある。近年では、織物を構成する糸の少なくとも一部に溶解性繊維を用いた織物が提案されている（例えば、特許文献１を参照）。この技術によれば、緻密な織目を有しつつも通気性に優れた織物を得ることができる。
【先行技術文献】
【特許文献】
【０００３】
【特許文献１】特許第５８９６０５９号公報
【発明の概要】
【発明が解決しようとする課題】
【０００４】
しかしながら、特許文献１に記載の織物は、ストレッチ性に劣るため、身体の伸びに対する追従性が悪かった。また、特許文献１に記載の織物は、染色加工時に溶解性繊維を溶解するための工程が必要となるため、製造に手間がかかり経済的でないという問題があった。
【０００５】
本発明は、上記に鑑みてなされたものであって、編物でありながら適度なハリ、コシ感を有し、仕立て映え性に優れると共に、通気性、ストレッチ性、防透性、形態安定性に優れ、製造も容易なシングル丸編地を提供することを目的とする。
【課題を解決するための手段】
【０００６】
上述した課題を解決し、目的を達成するために、本発明に係るシングル丸編地は、ループ密度が４５００個／６．４５ｃｍ2以上、１５０００個／６．４５ｃｍ2以下であり、ポリブチレンテレフタレート及び／またはポリトリメチレンテレフタレートを含むポリエステル系合成繊維が１〜２本と、ポリブチレンテレフタレート及びポリトリメチレンテレフタレートを含まない繊維が１〜５本とが交互に繰り返し編成されており、前記ポリブチレンテレフタレート及び／またはポリトリメチレンテレフタレートを含むポリエステル系合成繊維のカバーファクターが１．３以上、２．７以下であることを特徴とする。
【０００７】
本発明に係るシングル丸編地は、上記発明において、前記ポリブチレンテレフタレート及び／またはポリトリメチレンテレフタレートを含むポリエステル系合成繊維が形成するニット編目の割合が３０〜９０％の範囲であることを特徴とする。
【０００８】
本発明に係るシングル丸編地は、上記発明において、酸化チタン含有量が１．５重量％以上、２０重量％以下の合成繊維マルチフィラメントを２０重量％以上含むことを特徴とする。
【０００９】
本発明に係るシングル丸編地は、上記発明において、ウォッシュ＆ウェア性が４級以上であることを特徴とする。
【００１０】
本発明に係るシングル丸編地は、上記発明において、ドレープ係数が０．１８以上、０．４０以下であることを特徴とする。
【発明の効果】
【００１１】
本発明によれば、編物でありながら適度なハリ、コシ感を有し、仕立て映え性に優れると共に、通気性、ストレッチ性、防透性、形態安定性に優れ、製造も容易なシングル丸編地を提供することができる。
【図面の簡単な説明】
【００１２】
【図１】図１は、本発明の実施例１、４および比較例１で使用したシングル丸編地に対応する編方図である。
【図２】図２は、本発明の実施例２で使用したシングル丸編地に対応する編方図である。
【図３】図３は、本発明の実施例３で使用したシングル丸編地に対応する編方図である。
【図４】図４は、本発明の比較例２で使用したシングル丸編地に対応する編方図である。
【発明を実施するための形態】
【００１３】
以下、添付図面を参照して、本発明を実施するための形態（以下、「実施の形態」という）を説明する。
【００１４】
本発明の実施の形態に係るシングル丸編地は、ループ密度が４５００個／６．４５ｃｍ2以上であることが好ましく、より好ましくは５０００個／６．４５ｃｍ以上、更に好ましくは５５００個／６．４５ｃｍ2以上である。ループ密度を４５００個／６．４５ｃｍ2以上とすることにより、好適なハリ、コシ感と防透性を付与することができ、縫製品とした際に仕立て映え性に優れるシングル丸編地とすることができる。
【００１５】
本実施の形態に係るシングル丸編地は、ポリブチレンテレフタレート及び／またはポリトリメチレンテレフタレートを含むポリエステル系合成繊維が１〜２本と、ポリブチレンテレフタレート及びポリトリメチレンテレフタレートを含まない繊維が１〜５本とが交互に繰り返し編成されていることが好ましい。ポリブチレンテレフタレート及び／またはポリトリメチレンテレフタレートを含むポリエステル系合成繊維は染色加工時の熱による収縮が大きく、上記範囲で編成することにより、編地密度を高め適度なハリ、コシ感を付与することができる。また、ポリブチレンテレフタレート及びポリトリメチレンテレフタレートを含まない繊維で柄組織を編成した場合、加工収縮の大きなポリブチレンテレフタレート及び／またはポリトリメチレンテレフタレートを含むポリエステル系合成繊維のループ長が短くなり、コース間隔を詰めることが可能となり、ビジネスシャツ地として求められる生地の柄感を損ねることなくループ密度を高めることができる。
【００１６】
ここでいうポリブチレンテレフタレート及び／またはポリトリメチレンテレフタレートを含むポリエステル系合成繊維とは、ポリブチレンテレフタレートまたはポリトリメチレンテレフタレートの単独成分からなる合成繊維でも良く、ポリエチレンテレフタレート等の他成分と組み合わせたサイドバイサイド構造、芯鞘構造等の複合断面形状の合成繊維であっても良い。また、断面形状は丸断面、三角断面、中空断面等、公知の断面形状のいずれかを用いることができる。また、ポリブチレンテレフタレート及び／またはポリトリメチレンテレフタレートを含むポリエステル系合成繊維を２本用いる場合には、同じ繊維を２本用いてもよいし、互いに異なる繊維を１本ずつ用いてもよい。
【００１７】
ポリブチレンテレフタレート及びポリトリメチレンテレフタレートを含まない繊維として、ポリエチレンテレフタレート、ナイロン６、ナイロン６６、ポリプロピレンといった公知の合成繊維、綿、麻、羊毛といった公知の天然繊維を用いることができ、フィラメント糸または紡績糸のいずれであっても良い。また、ポリブチレンテレフタレート及びポリトリメチレンテレフタレートを含まない繊維を２〜５本用いる場合には、全て同じ繊維を用いてもよいし、少なくとも一部に他と異なる繊維を用いてもよい。
【００１８】
本実施の形態に係るシングル丸編地は、ポリブチレンテレフタレート及び／またはポリトリメチレンテレフタレートを含むポリエステル系合成繊維が形成するニット編目の割合が全体のニット編み目の３０〜９０％の範囲であることが好ましく、より好ましくは３５〜９０％、更に好ましくは４０〜９０％である。ポリブチレンテレフタレート及び／またはポリトリメチレンテレフタレートを含むポリエステル系合成繊維の編目の割合を前記割合とすることで、生地の染色加工時に糸が収縮し、ループ密度が高まりハリ、コシ感を付与できると共に、適度なストレッチ性、防透性を付与することができる。
【００１９】
本実施の形態に係るシングル丸編地において、ポリブチレンテレフタレート及び／またはポリトリメチレンテレフタレートを含むポリエステル系合成繊維のカバーファクターは１．３以上であることが好ましく、より好ましくは１．４以上、更に好ましくは１．５以上である。カバーファクターを前記範囲とすることで適度なハリ、コシ感、ストレッチ性を付与することができる。
【００２０】
また、本実施の形態に係るシングル丸編地において、酸化チタン含有量が１．５重量％以上の合成繊維マルチフィラメントを２０重量％以上含むことが好ましく、より好ましくは２５重量％以上、更に好ましくは３０重量％以上である。酸化チタンを含む繊維は光を透過し難いため、使用量を前記範囲とすることで高い防透性を得ることができる。
【００２１】
本実施の形態に係るシングル丸編地は、ウォッシュ＆ウェア（Ｗ＆Ｗ）性が４級以上であることが好ましい。Ｗ＆Ｗ性を４級以上とすることで、ビジネスシャツ地として用いた場合にも高い形態安定性を付与することができると共に、洗濯頻度の高いスポーツ衣料用途においても優れた形態安定性を付与することができる。
【００２２】
本実施の形態に係るシングル丸編地のドレープ係数は０．１８以上であることが好ましく、より好ましくは０．１９以上、さらに好ましくは０．２０以上である。ドレープ係数が０．１８未満の場合、縫製品とした際に衣服が肌にまとわりつき易く、シャツ地とした場合の仕立て映えに劣る。
【００２３】
以上説明した本発明の実施の形態によれば、編物でありながら適度なハリ、コシ感を有し、仕立て映え性に優れると共に、通気性、ストレッチ性、防透性、形態安定性に優れ、製造も容易なシングル丸編地を提供することができる。このようなシングル丸編地は、ワイシャツ、ドレスシャツ、カジュアルシャツ、ブラウス等、主にビジネスシーンで着用されるビジネスシャツ地用、およびハリ、コシ感を必要とするアウター、パンツ、スカートなどに向けての編物として好適である。
【００２４】
また、本実施の形態によれば、編地組織の制限が少なく、様々な衣料用の生地として品種展開が容易であるという利点も有する。
【実施例】
【００２５】
以下に本発明における実施例を説明するが、本発明はこれら実施例に限定されるものではない。なお、実施例における各性能評価は、以下の方法により行った。
【００２６】
＜ループ密度＞
シングル丸編地の巾方向２．５４ｃｍあたりの編目の数であるウエル数と、シングル丸編地の長さ方向２．５４ｃｍあたりの編目の数であるコース数を３ヶ所ずつ測定し、それぞれの平均値の小数第１位を四捨五入して整数とする。ただし、コース数の測定において編目の数が違うウエルが存在する組織の場合、それぞれの編目の数を測定し、コース数の平均値を算出する。その算出したウエル数とコース数の平均値の積をループ密度（個／６．４５ｃｍ2）とした。
【００２７】
＜カバーファクター＞
ＪＩＳ  Ｌ  １０１８  ８．１０（２００３年度）に基づき、カバーファクター（ＣＦ）を測定した。編目長の測定は生地１００ｗ間の編目長を計測し、実際のニット編目の数で割りかえして１編目の編目長を計算した。
【００２８】
＜目付＞
ＪＩＳ  Ｌ  １０１８  ８．４．２（２００３年度）に基づき、試験片の単位面積あたりの質量（ｇ／ｍ2）を測定した。
【００２９】
＜厚み＞
ＪＩＳ  Ｌ  １０１８  ８．５．１（２００３年度）に基づき、試験片の厚さ（ｍｍ）を測定した。測定には、ダイヤルシックネスゲージ（（株）尾崎製作所製「型式  Ｈ」）を用いた。
【００３０】
＜ウォッシュ＆ウェア性＞
ＪＩＳ  Ｌ  ０２１７  １０３法（２００３年度）で洗濯処理を行った後、ＡＡＴＣＣしわ判定板にてウォッシュ＆ウェア（Ｗ＆Ｗ）性の判定を行った。
【００３１】
＜防透性＞
防透性は一般財団法人カケンテストセンターの防透性試験方法に準じて実施し、黒色タイルと白色タイルを用いた際の明度から下記式にて算出した。
防透性（％）＝(黒色タイル使用時の明度／白色タイル使用時の明度)×１００
【００３２】
＜ドレープ係数＞
ＪＩＳ  Ｌ  １０９６  ８．１９．７  Ｇ法（２００３年度）に基づきドレープ係数を測定した。
【００３３】
（実施例１）
４６ゲージのシングル丸編機を使用し、図１に示す編方図のＦ１、３に（Ａ）５６デシテックス２４フィラメントのポリブチレンテレフタレート仮撚加工糸を、Ｆ２、４に（Ｂ）８４デシテックス３６フィラメントのポリエチレンテレフタレート仮撚加工糸（フルダル糸）を用いてシングル丸編地を編成した。
この生機を通常のポリエステル丸編地の染色加工法に従い、液流染色内でリラックス・精練、染色加工、吸水加工後、熱セット機で仕上げセットを行った。その結果、６１ウエル、１２３コース、ループ密度７５０３個／６．４５ｃｍ2、（Ａ）のニット編目割合６７％、（Ａ）のカバーファクター１．９７、フルダル糸の酸化チタン含有率２．０重量％、目付１４１ｇ／ｍ2、厚み０．３８ｍｍ、Ｗ＆Ｗ性４．５級、防透性９７．８％、ドレープ係数０．２３３の生地を得た。この生地の総合評価は、「ビジネスシャツ地として使用可能（○）」であった。
【００３４】
（実施例２）
４６ゲージのシングル丸編機を使用し、図２に示す編方図のＦ１、４、７、１０に（Ａ）５６デシテックス２４フィラメントのポリブチレンテレフタレート仮撚加工糸を、Ｆ２、５、８、１１に（Ｂ１）８４デシテックス３６フィラメントのポリエチレンテレフタレート仮撚加工糸（フルダル糸）を、Ｆ３、６、９、１２に（Ｂ２）８４デシテックス３６フィラメントのカチオン可染のポリエチレンテレフタレート仮撚加工糸を用いてシングル丸編地を編成した。
この生機を通常のポリエステル丸編地の染色加工法に従い、液流染色内でリラックス・精練、染色加工、吸水加工後、熱セット機で仕上げセットを行った。その結果、６３ウエル、９４コース、ループ密度５９２２個／６．４５ｃｍ2、（Ａ）のニット編目割合４３％、（Ａ）のカバーファクター１．５９、フルダル糸の酸化チタン含有率２．０重量％、目付１３８ｇ／ｍ2、厚み０．４１ｍｍ、Ｗ＆Ｗ性４．０級、防透性９６．３％、ドレープ係数０．２４１の生地を得た。この生地の総合評価は、「ビジネスシャツ地として使用可能（○）」であった。
【００３５】
（実施例３）
４６ゲージのシングル丸編機を使用し、図３に示す編方図のＦ１、６に（Ａ）５６デシテックス２４フィラメントのポリブチレンテレフタレート仮撚加工糸を、Ｆ２、３、７、８に（Ｂ１）８４デシテックス３６フィラメントのポリエチレンテレフタレート仮撚加工糸（フルダル糸）を、Ｆ４、５、９、１０に（Ｂ２）８４デシテックス３６フィラメントのカチオン可染のポリエチレンテレフタレート仮撚加工糸を用いてシングル丸編地を編成した。
この生機を通常のポリエステル丸編地の染色加工法に従い、液流染色内でリラックス・精練、染色加工、吸水加工後、熱セット機で仕上げセットを行った。その結果、５７ウエル、８１コース、ループ密度４６１７個／６．４５ｃｍ2、（Ａ）のニット編目割合３３％、（Ａ）のカバーファクター１．９４、フルダル糸の酸化チタン含有率２．０重量％、目付１１９ｇ／ｍ2、厚み０．３６ｍｍ、Ｗ＆Ｗ性４．０級、防透性９５．４％、ドレープ係数０．２１０の生地を得た。この生地の総合評価は、「ビジネスシャツ地として使用可能（○）」であった。
【００３６】
（実施例４）
４６ゲージのシングル丸編機を使用し、図１に示す編方図のＦ１、３に（Ａ）８４デシテックス２４フィラメントのポリブチレンテレフタレート仮撚加工糸を、Ｆ２、４に（Ｂ）５６デシテックス４８フィラメントのポリエチレンテレフタレート仮撚加工糸（フルダル糸）を用いてシングル丸編地を編成した。
この生機を通常のポリエステル丸編地の染色加工法に従い、液流染色内でリラックス・精練、染色加工、吸水加工後、熱セット機で仕上げセットを行った。その結果、６２ウエル、１２３コース、ループ密度７６２６個／６．４５ｃｍ2、（Ａ）のニット編目割合６７％、（Ａ）のカバーファクター２．４２、フルダル糸の酸化チタン含有率２．０重量％、目付１４６ｇ／ｍ2、厚み０．３９ｍｍ、Ｗ＆Ｗ性４．５級、防透性９６．８％、ドレープ係数０．２４５の生地を得た。この生地の総合評価は、「ビジネスシャツ地として使用可能（○）」であった。
【００３７】
（比較例１）
４６ゲージのシングル丸編機を使用し、図１に示す編方図のＦ１、２、３、４に（Ｂ）８４デシテックス３６フィラメントのポリエチレンテレフタレート仮撚加工糸（フルダル糸）を用いてシングル丸編地を編成した。
この生機を通常のポリエステル丸編地の染色加工法に従い、液流染色内でリラックス・精練、染色加工、吸水加工後、熱セット機で仕上げセットを行った。その結果、６５ウエル、８３コース、ループ密度５３９５個／６．４５ｃｍ2、フルダル糸の酸化チタン含有率２．０重量％、目付１２８ｇ／ｍ2、厚み０．３９ｍｍ、Ｗ＆Ｗ性３．５級、防透性９３．２％、ドレープ係数０．１５６の生地を得た。この生地の総合評価は、「ビジネスシャツ地として使用不可（×）」であった。
【００３８】
（比較例２）
３６ゲージのシングル丸編機を使用し、図４に示す編方図のＦ１、２、３、４、５、６、８、９、１０、１１、１２、１３に（Ｂ）８４デシテックス３６フィラメントのポリエチレンテレフタレート仮撚加工糸（フルダル糸）を、Ｆ７、１４に（Ａ）５６デシテックス２４フィラメントのポリブチレンテレフタレート仮撚加工糸を用いてシングル丸編地を編成した。
この生機を通常のポリエステル丸編地の染色加工法に従い、液流染色内でリラックス・精練、染色加工、吸水加工後、熱セット機で仕上げセットを行った。その結果、５５ウエル、６８コース、ループ密度３７４０個／６．４５ｃｍ2、（Ａ）のニット編目割合１８％、（Ａ）のカバーファクター１．２７、フルダル糸の酸化チタン含有率２．０重量％、目付１２８ｇ／ｍ2、厚み０．４４ｍｍ、Ｗ＆Ｗ性３．５級、防透性９４．８％、ドレープ係数０．１５８の生地を得た。この生地の総合評価は、「ビジネスシャツ地として使用不可（×）」であった。
【００３９】
以上説明した実施例１〜４、比較例１、２で得られたシングル丸編地の各種機能性評価結果を表１に示す。
【００４０】
【表１】
2019135340.tif 000002
【図１】
2019135340.tif 000003
【図２】
2019135340.tif 000004
【図３】
2019135340.tif 000005
【図４】
2019135340.tif 000006